БИОАКТИВНЫЙ РЕЗОРБИРУЕМЫЙ ПОРИСТЫЙ 3D-МАТРИКС И СПОСОБ ЕГО ПОЛУЧЕНИЯ

1. Биоактивный резорбируемый пористый 3D-матрикс, включающий пористый компонент и биополимерный гелевый компонент, отличающийся тем, что в качестве пористого компонента используют кости крупного рогатого скота, а в качестве биополимерного гелевого компонента используют композицию, состоящую из бидистиллированной воды, фотографического желатина, растворов гепарина, хондроитин сульфата и глутарового альдегида, при этом соотношение пористого компонента к гелевому составляет 1:4.
2. Способ получения биоактивного резорбируемого пористого 3D-матрикса, включающий соединение пористого и биополимерного гелевого компонентов, отличающийся тем, что соединение пористого и биополимерного гелевого компонентов осуществляют при соотношении 1:4 при температуре 38-39°C и равномерном перемешивании, при этом пористый компонент получают путем распиливания костей крупного рогатого скота на фрагменты толщиной 5-7 мм, после чего осуществляют их деминерализацию, промывку, сушку и измельчение до размеров крошки 0,5-2,0 мм, а биополимерный гелевый компонент получают путем смешивания бидистиллированной воды и фотографического желатина в соотношении 2:3 и инкубирования при температуре 32-33°C в течение 30 мин, с последующим капельным добавлением 0,1%-ных растворов глутарового альдегида, гепарина и хондроитин сульфата при нагревании до 35-36°C и выдерживанием в течение 40 мин при комнатной температуре, промыванием фосфатно-солевым буфером pH 7,4 и отстаиванием в течение 45-60 мин при комнатной температуре.
3. Способ по п. 2, отличающийся тем, что деминерализацию осуществляют путем обработки фрагментов костей 0,6 М HCl в течение 90 мин при соотношении 10 частей кислоты к 1 части костей.